(57)【要約】  表示シートは、基材と、その基材の表面及び裏面に形成された表面側及び裏面側合成樹脂組成物層と、表面側合成樹脂組成物層上にインクジェットにより形成されたインク層とを備える。基材が表面及び裏面に凹凸を有する帆布からなり、表面側合成樹脂組成物層の表面が基材表面の凹凸に起因する凸部と凹部からなる凹凸面に形成され、インク層は微細インクが凸部を覆いかつ凹部に浸透して形成される。裏面側合成樹脂組成物層上の粘着剤層と粘着剤層の表面に積層された離型紙とを更に備え、離型紙はクレープ加工されて引張破断伸びが５〜５０％の範囲内であるクレープ紙からなる。本発明の表示シートは、保護層を設けることなく、頻繁な歩行が行われる屋外床面に使用しても印刷面の摩耗による表示・装飾の視認性の低下が少ない。【選択図】図１
2009084438.tif 000002
【特許請求の範囲】
【請求項１】
裏面が床面又は壁面(17)に接着される基材(11)と、前記基材(11)の表面に形成された表面側合成樹脂組成物層(12)と、前記基材(11)の裏面に形成された裏面側合成樹脂組成物層(14)と、前記表面側合成樹脂組成物層(12)上に形成されたインク層(13)とを備えた表示シートにおいて、
前記基材(11)が表面及び裏面に凹凸を有し、平均厚みが２００〜５００μｍ、質量が１００〜３００ｇ／ｍ2である帆布からなり、
前記表面側合成樹脂組成物層(12)の表面が前記基材(11)表面の凹凸に起因する凸部(12a)と凹部(12b)からなる凹凸面に形成され、
前記表面側合成樹脂組成物層(12)の表面はＪＩＳ−Ｂ−０６０１規格（２００１）に準拠して測定されたカットオフ値λｓが０．２５ｍｍ及びλcが８ｍｍにおける粗さ曲線の算術平均高さ(Ra)が１０〜５０μｍの範囲内であり、かつ粗さ曲線要素の平均長さ(RSm)が５００〜２０００μｍの範囲内であり、
前記裏面側合成樹脂組成物層(14)の表面が前記基材(11)表面の凹凸に起因する凸部(14a)と凹部(14b)からなる凹凸面に形成され、
前記裏面側合成樹脂組成物層(14)の上に前記床面又は壁面(17)に接着する粘着剤層(15)が形成され、
前記インク層(13)は微細インクが前記凸部(12a)を覆いかつ前記凹部(12b)に浸透して形成された
ことを特徴とする表示シート。
【請求項２】
帆布は太さが２２〜６７デシテックス、糸密度が４０〜８０本／インチ（１５．７〜３１．５本／ｃｍ）の合成繊維のたて糸と、太さが２２〜６７デシテックス、糸密度が３０〜７０本／インチ（１１．８〜２７．６本／ｃｍ）の合成繊維のよこ糸からなる織布である請求項１記載の表示シート。
【請求項３】
凸部(12a)を覆い凹部(12b)に形成されたインク層(13)を最外層とする請求項１又は２記載の表示シート。
【請求項４】
凸部(12a)を覆い凹部(12b)に形成されたインク層(13)の表面に防汚コーティング層が更に形成された請求項１又は２記載の表示シート。
【請求項５】
防汚コーティング層を最外層とする請求項４記載の表示シート。
【請求項６】
微細インクがインクジェット法又はシルクスクリーン印刷法により凸部(12a)を覆い凹部(12b)に浸透することによりインク層(13)が形成される請求項１記載の表示シート。
【請求項７】
前記裏面側合成樹脂組成物層(14)上に形成された粘着剤層(15)と前記粘着剤層(15)の表面に積層された離型紙(16)とを更に備え、
前記離型紙(16)はクレープ加工されＪＩＳ−Ｐ−８１１３にて測定される引張破断伸びが５〜５０％の範囲内であるクレープ紙からなる請求項１ないし６いずれか１項に記載の表示シート。
【発明の詳細な説明】
【技術分野】
【０００１】
本発明は、屋外や屋内の歩行者が往来する場所における簡易的な広告又は誘導サインとして、アスファルト舗道、コンクリートあるいはモルタル舗装された床面に貼付して剥離可能な表示シートに関するものである。
【背景技術】
【０００２】
従来、屋外や屋内の情報、広告あるいは誘導を目的にした表示性・装飾性の高いシートが壁面や床面に使用されることが多い。屋外に限定すれば道路、高架橋、駅のホーム、建築物屋上、駐車場等の床面にそのような表示シートが取り付けられて、あらゆる空間を広告又は誘導サインや案内等の情報の媒体にすることが日常にも多くみられる。そして、この表示シートが上述のように屋外の床面に取り付けられるときは床面上での歩行者の激しい往来にさらされても表示性あるいは装飾性を失わないことが要求される。そこでそのような表示シートは一般に、広告又は誘導案内サイン等の情報を印刷したシートの印刷面を耐摩耗性や耐傷性等の機械的耐久性又は機械的強度を備えた透明保護フィルムで覆い、それによって所望の強度及び外観を保つようにしている。このためのものとして、従来から耐久性に限らず耐汚染性への効果が付与された保護フィルムが提案されており（例えば、特許文献１参照。）、誘導案内サイン等の情報を印刷した印刷面上に、コーティングによって保護層を形成する手法も提案されている（例えば、特許文献２参照。）。そして、このような保護フィルム又は保護層により機械的耐久性、耐摩耗性、耐傷性が向上するとしている。【０００３】
また、床面に貼り付けられる表示シートとしては、床面以外の看板用や壁面用のものと異なる性能として表面の防滑性が求められる。即ち、歩行者が床面上に貼り付けられた表示シートの上を安全に歩行できなければいけないためである。この防滑性を向上させる手法としては、シート表面に凸部を形成する無機粒子を分散させて固定したタイプ（例えば、特許文献３参照。）と、シート表面に粗さ付与加工を施して特定の表面形状を形成したタイプ（例えば、特許文献４参照。）が知られている。前者は、保護層を印刷面上に設ける発想の延長線上にあり、しかも保護層に使用される主たる合成樹脂よりもむしろ添加される硬質粒子がノンスリップ機能を付与している。また、後者は、保護層設置を前提としており、保護層表面を形成する主たる素材、即ち合成樹脂等の表面を特定の形状に加工することにより防滑性を達成しており、これにより透明性も確保できるとしている。【０００４】
【特許文献１】特開平８−１１８５５３号公報（特許請求の範囲、図１）
【特許文献２】特開平１１−１０８２３号公報（特許請求の範囲、図１）
【特許文献３】特開平２−１４４４６１号公報（特許請求の範囲）
【特許文献４】特開２００３−３９５８２号公報（特許請求の範囲、図１、図２）
【発明の開示】
【発明が解決しようとする課題】
【０００５】
しかし、印刷面を保護するために、印刷された面を保護フィルム又は保護層により保護することは、その保護フィルムにより印刷面を被覆する作業又は保護層を印刷作業と別に形成する作業を必要とし、作業工数が増加することにより製品の単価が押し上げられる不具合があった。これを回避するためには、印刷面上に形成される保護層を省くことが考えられるが、保護層を省いた場合には印刷面の耐摩耗性や耐傷性等が劣ることになるとともに、表面の防滑性も劣る結果を生じさせる。【０００６】
本発明の目的は、従来の表示シートに必要とされてきた印刷面を保護するためのコスト高となる保護層を設けることなく、頻繁な歩行が行われる屋外床面に使用しても印刷面の摩耗による表示・装飾の視認性の低下が少ない表示シートを提供することにある。【０００７】
本発明の別の目的は、用済み後に表示シートを剥離するときに、剥離応力によって基材シートそのものが破断して未剥離部分を残すような不具合が起こらず、床面又は壁面から剥離しやすい表示シートを提供することにある。
【課題を解決するための手段】
【０００８】
本発明者は、特定条件を満足する表面形状を備えた表面上に印刷をすることで課題の効果的な解決を見出したものである。【０００９】
即ち、本発明の第１の観点は、図１又は２に示すように、裏面が床面又は壁面１７に接着される基材１１と、その基材１１の表面に形成された表面側合成樹脂組成物層１２と、基材１１の裏面に形成された裏面側合成樹脂組成物層１４と、表面側合成樹脂組成物層１２上に形成されたインク層１３とを備えた表示シートの改良である。【００１０】
その特徴ある構成は、基材１１が表面及び裏面に凹凸を有し、平均厚みが２００〜５００μｍ、質量が１００〜３００ｇ／ｍ2である帆布からなり、表面側合成樹脂組成物層１２の表面が基材１１表面の凹凸に起因する凸部１２ａと凹部１２ｂからなる凹凸面に形成され、表面側合成樹脂組成物層１２の表面はＪＩＳ−Ｂ−０６０１規格（２００１）に準拠して測定されたカットオフ値λｓが０．２５ｍｍ及びλｃが８ｍｍにおける粗さ曲線の算術平均高さＲａが１０〜５０μｍの範囲内であり、かつ粗さ曲線要素の平均長さＲＳｍが５００〜２０００μｍの範囲内であり、裏面側合成樹脂組成物層１４の表面が前記基材１１表面の凹凸に起因する凸部１４ａと凹部１４ａからなる凹凸面に形成され、裏面側合成樹脂組成物層１４の上に床面又は壁面１７に接着する粘着剤層１５が形成され、インク層１３は微細インクが凸部１２ａを覆いかつ凹部１２ｂに浸透して形成されたところにある。【００１１】
この第１の観点の表示シートでは、従来設けられていた印刷面上に形成される保護層を省いた。このため、作業工数が低下して低コスト化及び製造工程の簡素化において有用である。また、微細インクが表面側合成樹脂組成物層１２の凹部１２ｂに浸透して形成したので、インク層１３が歩行者の往来により摩耗すると、図２に示すように、表面側合成樹脂組成物層１２の凸部１２ａが表出する。そして、比較的機械的強度が強い材料を使用しているので、その表面側合成樹脂組成物層１２の凸部１２ａはインク層１３に比較して摩耗し難い。このため、表面側合成樹脂組成物層１２の凹部１２ｂに残存するインク層１３はその凹部１２ｂに隣接する凸部１２ａにより保護され、頻繁な歩行が行われる屋外床面に使用しても印刷面の摩耗による表示及び装飾の視認性が低下することを防止することができる。【００１２】
また、インク層１３が形成される表面側合成樹脂組成物層１２の表面はＪＩＳ−Ｂ−０６０１規格（２００１）に準拠して測定されたカットオフ値λｓが０．２５ｍｍ及びλｃが８ｍｍにおける粗さ曲線の算術平均高さＲａ、粗さ曲線要素の平均長さＲＳｍが上記範囲内である。即ち、表面側合成樹脂組成物層１２の表面は、凸部１２ａと凹部１２ｂからなる特定の表面形状を備えるものであり、その特定の表面形状が、歩行者の靴底との接触面積である摩耗面積を極めて小さく抑えるとともに、微細インクを凹部１２ｂに浸透させ、結果的に表示及び装飾の視認性低下を抑えることができる。【００１３】
本発明の第２の観点は、請求項１に係る発明であって、帆布は太さが２２〜６７デシテックス、糸密度が４０〜８０本／インチ（１５．７〜３１．５本／ｃｍ）の合成繊維のたて糸と、太さが２２〜６７デシテックス、糸密度が３０〜７０本／インチ（１１．８〜２７．６本／ｃｍ）の合成繊維のよこ糸からなる織布である請求項１記載の表示シート。【００１４】
本発明の第３の観点は、請求項１又は２に係る発明であって、凸部１２ａを覆い凹部１２ｂに形成されたインク層１３を最外層とする表示シートである。【００１５】
本発明の第４の観点は、請求項１又は２に係る発明であって、凸部１２ａを覆い凹部１２ｂに形成されたインク層１３の表面に防汚コーティング層が更に形成された表示シートである。【００１６】
本発明の第５の観点は、請求項４に係る発明であって、防汚コーティング層を最外層とする表示シートである。【００１７】
本発明の第６の観点は、請求項１に係る発明であって、微細インクがインクジェット法又はシルクスクリーン印刷法により凸部１２ａを覆い凹部１２ｂに浸透することによりインク層１３が形成される表示シートである。【００１８】
本発明の第７の観点は、請求項１ないし６いずれか１項に係る発明であって、裏面側合成樹脂組成物層１４上に形成された粘着剤層１５と粘着剤層１５の表面に積層された離型紙１６とを更に備え、離型紙１６はクレープ加工されＪＩＳ−Ｐ−８１１３にて測定される引張破断伸びが５〜５０％の範囲内であるクレープ紙からなることを特徴とする。【００１９】
この第７の観点の表示シートでは、離型紙１６を剥がすことにより表出する粘着剤層１５を用いてこのシートを貼り付けることができ、この粘着剤層１５を備えることにより床面又は壁面１７への貼り付け作業を容易にすることができる。【００２０】
また、本発明の表示シート１０では、基材１１が帆布からなり、それに粘着剤層１５を形成したので比較的厚いものになり、その保存等のために離型紙１６を外側にして巻回すると、その離型紙１６には伸長方向に大きな張力がかかったまま維持されることになる。しかし、本発明の表示シート１０では、引張破断伸びが５〜５０％の範囲内であるクレープ紙を離型紙１６として用いるので、伸長方向に張力が加わった離型紙１６は粘着剤層１５とともに伸長して、粘着剤層１５と離型紙１６との間にズレを生じさせることはない。また、巻回された状態から巻回を解くと、伸びた状態で巻回された離型紙１６は粘着剤層１５とともに長手方向に収縮して、離型紙１６と粘着剤層１５との間に局部的な剥離が生じるような事態を回避し、その剥離に基づく離型紙１６の幅方向に延びる筋状の空洞（以下「トンネル」という。）が生じるような事態を防止することができる。
【発明の効果】
【００２１】
本発明の表示シートでは、基材が表面及び裏面に凹凸を有する帆布からなり、表面側合成樹脂組成物層の表面をその凹凸に起因する凸部と凹部からなる特定の表面形状とし、微細インクを凹部に浸透させてインク層を形成したので、この表示シートを床面に貼り付けて、インク層が歩行者の往来により摩耗すると、表面側合成樹脂組成物層の凸部が表出する。そして、比較的機械的強度が強い材料を使用しているので、その表面側合成樹脂組成物層の凸部はインク層に比較して摩耗し難い。このため、従来設けられていた印刷面上に形成される保護層を省いたとしても、表面側合成樹脂組成物層の凹部に残存するインク層はその凹部に隣接する凸部により保護され、頻繁な歩行が行われる屋外床面に使用しても印刷面の摩耗による表示及び装飾の視認性が低下することを防止することができる。【００２２】
また、本発明の表示シートは、基材として帆布を使用しているため、非常に高い引張破断強度と、床面又は壁面に接着する裏面にも凹凸を有する。これにより、用済み後の表示シートを破断させることなく、床面又は壁面から容易、かつ綺麗に剥離できるため、作業性に優れる。【００２３】
また、裏面側合成樹脂組成物層上に形成された粘着剤層と粘着剤層の表面に積層された離型紙とを更に備え、離型紙がクレープ加工されてその引張破断伸びが５〜５０％の範囲内であれば、保存等のために離型紙を外側にしてシートを巻回すると、その離型紙には伸長方向に大きな張力がかかったまま維持され、そのシートの巻回を解くと伸長方向に張力が加わった離型紙は粘着剤層とともに伸長して、粘着剤層と離型紙との間にズレを生じさせない。このため、巻回を解いた際における離型紙と粘着剤層との間に局部的な剥離が生じるような事態を回避し、その剥離に基づくトンネルが離型紙に生じるような事態を防止することができる。
【図面の簡単な説明】
【００２４】
【図１】本発明実施形態の表示シートの構造を示す断面図である。
【図２】その表示シートにおけるインク層が摩耗して合成樹脂層の凸部が出現した状態を示す図１に対応する断面図である。
【図３】実施例における処理前後の状態を示す写真図である。
【図４】比較例における処理前後の状態を示す写真図である。
【発明を実施するための最良の形態】
【００２５】
次に本発明を実施するための最良の形態を図面に基づいて説明する。図１又は図２に示すように、本発明の表示シート１０は、裏面が床面又は壁面１７に接着される基材１１と、その基材１１の表面に形成された表面側合成樹脂組成物層１２と、基材１１の裏面に形成された裏面側合成樹脂組成物層１４と、その表面側合成樹脂組成物層１２上に形成されたインク層１３とを備える。本発明の表示シート１０における特徴ある点は、この基材１１が表面に凹凸を有する帆布からなるところにある。即ち、本発明に使用される基材１１は、床面用途としての十分な強度と柔軟性を有する帆布からなり、その帆布はポリエステル樹脂、ポリオレフィン樹脂、ポリウレタン樹脂、ポリ塩化ビニル樹脂、エチレン―酢酸ビニル共重合樹脂、ポリアミド樹脂等の合成樹脂及びそのブレンドや共重合体からなる糸１１ａ、或いは綿や亜麻や大麻やジュートなどからなる比較的太い糸１１ａを使用し、その糸１１ａを密に織った比較的厚手の平織物からなる。このような帆布では、比較的太い糸１１ａを織ることからその表面及び裏面には比較的大きな凹凸が形成され、これを基材１１として用いることにより基材１１の表面に明確な凹凸を形成することができる。そして、好ましくは、ポリエステル樹脂繊維のマルチフィラメント糸又はスパン糸の平織りから成る帆布を基材１１として用いることが機械的強度の点から好ましい。なお、本明細書において帆布（sailcloth）とは、強くて丈夫なキャンバス織り（canvas weave）の織布と定義する。【００２６】
本発明で使用する帆布は平均厚みが２００〜５００μｍ、質量が１００〜３００ｇ／ｍ2のものである。平均厚みが２００μｍ未満では、表面側合成樹脂組成物層の表面に所望の凹凸面を付与するのが困難になる。一方、５００μｍを超えると、製品全体の厚みが厚くなりすぎて、平滑な床面に添付する表示シートとしては問題が生じる。また、単位面積当たりの質量が１００ｇ／ｍ2未満では、十分な機械的強度が得られず、３００ｇ／ｍ2を超えると、帆布の柔軟性が乏しくなり、製品取扱時のハンドリング性が悪くなる。このうち、平均厚みが２５０〜４５０μｍ、質量が１２０〜２８０ｇ／ｍ2であるものが好ましい。【００２７】
また、使用する帆布は太さが２２〜６７デシテックス、糸密度が４０〜８０本／インチ（１５．７〜３１．５本／ｃｍ）のたて糸と、太さが２２〜６７デシテックス、糸密度が３０〜７０本／インチ（１１．８〜２７．６本／ｃｍ）のよこ糸からなる織布である。たて糸の太さが２２デシテックス未満では、帆布の流れ方向、即ち帆布を製造する際の送り方向（マシン運転方向：Machine Direction）の機械的強度が低下したり、表面側合成樹脂組成物層の表面に所望の凹凸面を付与するのが困難になりやすい。一方、６７デシテックスを超えると、帆布の柔軟性が乏しくなりやすく、また、表面側合成樹脂組成物層の表面に所望の凹凸面を付与するのが困難になりやすい。よこ糸の太さが２２デシテックス未満では、帆布の幅方向、即ち帆布を製造する際の送り方向と直角な方向（マシン運転方向と直角な方向：Cross Direction）の機械的強度が低下しやすい。一方、６７デシテックス値を超えると、帆布の柔軟性が乏しくなりやすく、また、表面側合成樹脂組成物層の表面に所望の凹凸面を付与するのが困難になりやすい。また、たて糸の糸密度が４０本／インチ未満では、帆布の流れ方向、即ち帆布を製造する際の送り方向（マシン運転方向：Machine Direction）の機械的強度が低下したり、表面側合成樹脂組成物層の表面に所望の凹凸面を付与するのが困難になりやすい。一方、８０本／インチを超えると、帆布の柔軟性が乏しくなりやすく、また、表面側合成樹脂組成物層の表面に所望の凹凸面を付与するのが困難になりやすい。よこ糸の糸密度が３０本／インチ未満では、帆布の幅方向、即ち帆布を製造する際の送り方向と直角な方向（マシン運転方向と直角な方向：Cross Direction）の機械的強度が低下しやすい。一方、７０本／インチを超えると、帆布の柔軟性が乏しくなりやすく、また、表面側合成樹脂組成物層の表面に所望の凹凸面を付与するのが困難になりやすい。このうち、たて糸は太さが２８〜６１デシテックス、密度が４３〜７０本／インチ（１６．９〜２７．６本／ｃｍ）であるものが好ましく、よこ糸は太さが２８〜６１デシテックス、密度が３５〜６５本／インチ（１３．８〜２５．６本／ｃｍ）であるものが好ましい。【００２８】
また、基材１１の表面に形成される表面側合成樹脂組成物層１２、基材１１の裏面に形成された裏面側合成樹脂組成物層１４の素材は、床面用途としての十分な耐水性並びに印刷性が十分であれば特に限定するものではないが、塩化ビニル樹脂、エチレン―酢酸ビニル共重合樹脂、ポリエステル樹脂、ポリオレフィン樹脂、ポリウレタン樹脂、ポリアミド樹脂等の合成樹脂及びそのブレンドや共重合体であってもよい。特に、基材１１への被覆加工性の良さ及びコストの点から軟質塩化ビニル樹脂が好ましい。そして、基材１１にこのような合成樹脂をロールコータ或いはスプレー等によって塗布することにより得られた表面側合成樹脂組成物層１２の表面には、基材１１表面の凹凸に起因する凸部１２ａ及び凹部１２ｂが連続的に形成される。これにより、表面側合成樹脂組成物層１２の表面は、この凸部１２ａと凹部１２ｂからなる凹凸面に形成される。この凸部１２ａ並びに凹部１２ｂは、歩行者の靴底との接触面積、即ち摩耗面積を極めて小さく抑えることで結果的に後述するインク層１３における表示及び装飾の視認性低下を抑える機能を担っている。なお、本発明における凸部１２ａ並びに凹部１２ｂは、規則的に配置している必要はなく不規則であっても良い。【００２９】
ここで、凸部１２ａと凹部１２ｂからなる凹凸面に形成された表面側合成樹脂組成物層１２の表面は、ＪＩＳ−Ｂ−０６０１（２００１）において定義される２種のパラメータ即ち粗さ曲線の算術平均粗さＲａと粗さ曲線要素の平均長さＲＳｍによって規定される。ここで、上記Ｒａは、凸部１２ａの突出し度合い及び凹部１２ｂの抉れ度合いを与え、ＲＳｍは、凸部１２ａと凹部１２ｂの分布頻度を与えるものである。【００３０】
また、本発明における表面側合成樹脂組成物層１２の表面形状は、高さ方向のパラメータとしてＪＩＳ−Ｂ−０６０１（２００１）に定義される粗さ曲線の算術平均高さＲａによって限定される。即ち、表面側合成樹脂組成物層１２の表面においてＪＩＳ−Ｂ−０６０１（２００１）に準拠して測定されたそれぞれ０．２５ｍｍ及び８ｍｍのカットオフ値λｓ及びλｃにおける粗さ曲線の算術平均高さＲａが１０〜５０μｍの範囲内であることを特徴とする。ここで、粗さ曲線の算術平均高さＲａは１４〜４０μｍの範囲内が好ましく、１４〜２０μｍの範囲内が更に好ましい。Ｒａが１０μｍ未満では、表面が平滑すぎて摩耗面積が大きくなり表示・装飾の視認性が維持できない。一方、Ｒａが５０μｍを超える場合、印刷面としては表面が粗すぎて表示・装飾のグラフィック性が著しく劣るうえ歩行に違和感を感じさせてしまう。【００３１】
また、本発明における表面側合成樹脂組成物層１２の表面形状は、横方向のパラメータとしてＪＩＳ−Ｂ−０６０１（２００１）に定義される粗さ曲線要素の平均長さＲＳｍによって限定される。即ち、表面側合成樹脂組成物層１２の表面においてＪＩＳ−Ｂ−０６０１（２００１）に準拠して測定されたそれぞれ０．２５ｍｍ及び８ｍｍのカットオフ値λｓ及びλｃにおける粗さ曲線要素の平均長さＲＳｍが５００〜２０００μｍの範囲内であることを特徴とする。ここで、粗さ曲線要素の平均長さＲＳｍは７４０〜１２００μｍの範囲内が好ましい。ＲＳｍが５００μｍ未満では凸部１２ａと凹部１２ｂの数が多すぎてトータルの摩耗面積が大きくなり本発明の効果を示さない。ＲＳｍが２０００μｍを超えると凸部１２ａと凹部１２ｂの数が少なすぎて算術平均高さＲａを満たしたとしても本発明の効果に寄与しない。さらにカットオフ値λｓが０．２５ｍｍ未満の短波長成分は本発明の効果に寄与しない。一方、カットオフ値λｃが８ｍｍを超える長波長成分も本発明の効果に寄与しない。【００３２】
一方、裏面側合成樹脂組成物層１４上には粘着剤層１５が形成され、その粘着剤層１５の表面には離型紙１６が更に積層される。本発明に使用される粘着剤層１５は、床面用途として十分な粘着性又は接着性を有すものであれば特に限定するものではないが、アクリル系樹脂、合成ゴム系樹脂を主成分とするものが使用でき、そのものを裏面側合成樹脂組成物層１４上に塗布することにより形成される。この粘着剤層１５の厚さは３０〜１６０μｍである必要があり、７０〜１００μｍであることがより好ましい。粘着剤層１５の厚さが３０μｍ未満であると所望の粘着力が得られなかったり粘着力の維持が難しい。粘着剤層１５の厚さが１６０μｍを超える場合はコスト的に不利である。【００３３】
離型紙１６はクレープ加工されＪＩＳ−Ｐ−８１１３にて測定される引張破断伸びが５〜５０％の範囲内であるクレープ紙からなる。即ち、離型紙１６は、例えば基材１１となるクラフト紙等に対してクレープ加工を行い、その加工により得られたクレープ紙を一般的な熱可塑性樹脂のラミネート加工及び剥離剤塗工を行って得られる。熱可塑性樹脂のラミネート加工は、クレープ紙の片面に、公知のポリエチレン等の加熱溶融された樹脂を押し出し機で押し出しラミネートする。熱可塑性樹脂はポリオレフィン樹脂をはじめとする公知のものが使用出来るが、例えばＬ−ＬＤＰＥ（線状低密度ポリエチレン）、ＭＤＰＥ（中密度ポリエチレン）、ＨＤＰＥ（高密度ポリエチレン）、ＰＰ（ポリプロピレン）等の樹脂が好ましい。一方、剥離剤は一般にシリコーン樹脂を用い、熱可塑性樹脂をラミネートしたクレープ紙のラミネート面にシリコーンを塗工することによりクレープ紙からなる離型紙１６が得られる。【００３４】
基材１１とこの基材１１の表裏面に形成された表側及び裏面側合成樹脂組成物１２，１４と裏面側合成樹脂組成物層１４上に形成された粘着剤層１５とこの粘着剤層１５の表面に積層された離型紙１６から構成された表示シート１０の全体の厚みは１．０ｍｍ以下であることが好ましい。離型紙１６を含めた全体の厚みが１．０ｍｍを超えると、例えばインクジェット印刷によりインク層１３を形成する場合、インクジェットプリンタの対応厚みを越える可能性がある。そして、インクジェットプリンタにより表面側合成樹脂組成物層１２の表面に形成されるインク層１３は、微細インクが凸部１２ａを覆いかつ凹部１２ｂに浸透して形成される。【００３５】
このように構成された表示シート１０では、インク層１３が形成される以前の状態で巻回されて保存され、その保存された状態から巻回を解き、その表面側合成樹脂組成物層１２の表面にインク層１３が形成される。ここで、このシートは基材１１が帆布からなり、それに粘着剤層１５を形成したので比較的厚いものになる。一般的にシートの巻回は離型紙１６を外側にして巻き取られ、このような比較的厚いシートを離型紙１６を外側にして巻回すると、その離型紙１６には伸長方向に大きな張力がかかったまま維持されることになるけれども、本発明の表示シート１０では、引張破断伸びが５〜５０％の範囲内であるクレープ紙を離型紙１６として用いるので、伸長方向に張力が加わった離型紙１６は粘着剤層１５とともに伸長して、粘着剤層１５と離型紙１６との間にズレを生じさせることはない。【００３６】
巻回されて保存されたシートは、その状態から巻回を解かれてその表面側合成樹脂組成物層１２の表面にインク層１３が形成され、インク層１３を形成することにより本発明の表示シート１０が得られる。インク層１３の形成には、特に限定されないが、インクジェット印刷、シルクスクリーン印刷、オフセット印刷、グラビア印刷、凸版印刷又は平板印刷等の印刷法が挙げられる。印刷の際に巻回されたシートを巻き出すと、層間のズレや離型紙１６の伸びが残る離型紙１６は粘着層と局部的剥離であるトンネルを生じやすく、そのようなものが生じるとインクジェット印刷で印刷を行う場合に支障を来すことになる。しかし、本発明の表示シート１０では、引張破断伸びが５〜５０％の範囲内であるクレープ紙を離型紙１６として用いるので、巻回されたシートを巻き出すと、離型紙１６は粘着剤層１５とともに長手方向に収縮して、離型紙１６にトンネルが生じるような事態を回避することができる。【００３７】
インク層１３が形成された本発明の表示シート１０は、その後所定の大きさに裁断等され、歩行者が往来する床面に貼付して使用される。この床面への貼り付けは離型紙１６を剥がすことにより表出する粘着剤層１５を用いて行われ、この粘着剤層１５を備えることにより床面への貼り付け作業を容易にすることができる。【００３８】
また、本発明の表示シート１０は、従来設けられていた印刷面上に形成される保護層を省き、このインク層１３を最外層とするため、歩行者の往来からインク層１３を保護することができずに、そのインク層１３は歩行者の往来により摩耗する。しかし、本発明の表示シート１０は、基材１１として表面に凹凸を有する帆布を用い、表面側合成樹脂組成物層１２の表面に基材１１表面の凹凸に起因する凸部１２ａ及び凹部１２ｂを有し、微細インクが表面側合成樹脂組成物層１２の凹部１２ｂに浸透して形成したので、インク層１３が歩行者の往来により摩耗すると、図２に示すように、表面側合成樹脂組成物層１２の凸部１２ａが表出する。そして、比較的機械的強度が強い材料を使用しているので、その表面側合成樹脂組成物層１２の凸部１２ａはインク層１３に比較して摩耗し難い。このため、表面側合成樹脂組成物層１２の凹部１２ｂに残存するインク層１３はその凹部１２ｂに隣接する凸部１２ａにより保護され、頻繁な歩行が行われる屋外床面に使用しても印刷面の摩耗による表示及び装飾の視認性が低下することを防止することができる。【００３９】
また、本発明の表示シート１０は、インク層１３の表面には、インク層１３の汚れによる視認性の低下を防止するために、防汚コーティング層を更に形成し、この防汚コーティング層を最外層としても良い。防汚コーティング層の材料には、フッ素樹脂溶剤系又はフッ素樹脂・アクリル樹脂溶剤系等のフッ素樹脂系防汚剤や、エチレン−酢酸ビニル共重合体樹脂エマルジョン、アクリル系樹脂エマルジョン又は合成ゴム系ラテックス等のエマルジョン・ラテックス系防汚剤の他、ケイ酸ソーダ又はケイ酸ソーダ・アクリル系樹脂混合液等のケイ酸ソーダ（いわゆる水ガラス）系防汚剤、或いは二酸化チタン又は二酸化ケイ素等の無機ナノ粒子系防汚剤等が挙げられる。塗布方法は、例えば、コンマコーティング法、ドクターナイフコーティング法、リバースロールコーティング法、グラビアコーティング法又はバーコーティング法等が挙げられるが、塗布溶液の塗工に適した方法であるグラビアコーティング法又はスクリーンコーティング法等が特に好ましい。防汚コーティング層の厚さは、０．５〜２００μｍの範囲内であることが好ましい。【００４０】
従って、本発明の表示シート１０は、歩行者が往来する床面に貼付して使用される場合に、印刷面に保護層を有しない従来のシートと比較し、印刷面の表示・装飾の視認性維持に優れ、印刷面に保護層を有する従来のものと比較しても印刷面の表示・装飾の視認性維持を大きく損なうことがない。よって、本発明の表示シート１０は、従来の床面用途に必要とされた保護層を設ける必要がないため、低コスト化及び製造工程の簡素化において有用である。【００４１】
また、本発明の表示シート１０は、基材１１に帆布を使用しているため、引張破断強度１０００Ｎ／３ｃｍ以上の非常に高い強度が得られる。そのため、本発明の表示シート１０は、基材１１に帆布以外のものを使用する従来のものに比べ、耐久性に優れる。更に、用済み後の表示シートを破断させることなく、床面又は壁面から容易、かつ綺麗に剥離できるため、作業性の面でも優れる。
【実施例】
【００４２】
次に本発明の実施例を比較例とともに説明する。【００４３】
＜実施例１＞
帆布であるポリエステル樹脂繊維織布からなる基材１１に、その表面及び裏面に塩化ビニルからなる表面側及び裏面側合成樹脂組成物層１２，１４が形成されたシート（株式会社クラレ製の商品名「クレモナ」）を用意した。このシートの表面性状をＪＩＳ−Ｂ−０６０１（２００１）に準拠して測定したところ、Ｒａが１８．６μｍ、ＲＳｍが１１６５．２μｍであった。【００４４】
このシート（クレモナ）に、厚さ２００μｍのクレープ紙からなる伸縮性離型紙１６を用い、転写方式によって厚さ８０μｍの粘着層を形成した。これにより、基材１１とこの基材１１の表裏面に形成された表側及び裏面側合成樹脂組成物１２，１４と裏面側合成樹脂組成物層１４上に形成された粘着剤層１５とこの粘着剤層１５の表面に積層された離型紙１６から構成された全体の厚みが総厚８２０μｍのシートを得た。なお、使用した上記帆布であるポリエステル樹脂繊維織布は、平均厚みが３６７μｍ、質量が２３８ｇ／ｍ2であった。また、このポリエステル樹脂繊維織布は、たて糸の太さが５９デシテックス、糸密度が４６本／インチ（１８．１本／ｃｍ）であり、よこ糸の太さが５９デシテックス、糸密度が４２本／インチ（１６．５本／ｃｍ）であった。【００４５】
このシートをインクジェットプリンタ（ローランドディージー株式会社の機種名「ローランドプロ３」）にて１文字３０×３０ｍｍサイズの任意の１０文字を印刷して本発明の表示シートを得た。この表示シートを実施例１とした。【００４６】
＜実施例２＞
帆布であるポリエステル樹脂繊維織布からなる基材１１に表面側及び裏面側合成樹脂組成物層１２，１４が形成された幅１００ｍｍのシートを用意した。このシートの表面性状をＪＩＳ−Ｂ−０６０１（２００１）に準拠して測定したところ、Ｒａが３７．２μｍ、ＲＳｍが１１２７μｍであった。【００４７】
このシートに、厚さ２００μｍのクレープ紙からなる伸縮性離型紙１６を用い、転写方式によって厚さ８０μｍの粘着層を形成した。これにより、基材１１とこの基材１１の表裏面に形成された表側及び裏面側合成樹脂組成物１２，１４と裏面側合成樹脂組成物層１４上に形成された粘着剤層１５とこの粘着剤層１５の表面に積層された離型紙１６から構成された全体の厚みが総厚８００μｍのシートを得た。なお、使用した上記帆布であるポリエステル樹脂繊維織布は、平均厚みが４２０μｍ、質量が２７０ｇ／ｍ2であった。また、このポリエステル樹脂繊維織布は、たて糸の太さが６６デシテックス、糸密度が４６本／インチ（１８．１本／ｃｍ）であり、よこ糸の太さが６６デシテックス、糸密度が４２本／インチ（１６．５本／ｃｍ）であった。【００４８】
このシートをインクジェットプリンタ（ローランドディージー株式会社の機種名「ローランドプロ３」）にて１文字３０×３０ｍｍサイズの任意の１０文字を印刷して本発明の表示シートを得た。この表示シートを実施例２とした。【００４９】
＜実施例３＞
帆布であるポリエステル樹脂繊維織布からなる基材１１に、その表面及び裏面に塩化ビニルからなる表面側及び裏面側合成樹脂組成物層１２，１４が形成されたシート（株式会社クラレ製の商品名「カルディ」）を用意した。このシートの表面性状をＪＩＳ−Ｂ−０６０１（２００１）に準拠して測定したところ、Ｒａが１４．３μｍ、ＲＳｍが７４４．８μｍであった。【００５０】
このシート（カルディ）に、厚さ２００μｍのクレープ紙からなる伸縮性離型紙１６を用い、転写方式によって厚さ８０μｍの粘着層を形成した。これにより、基材１１とこの基材１１の表裏面に形成された表側及び裏面側合成樹脂組成物１２，１４と裏面側合成樹脂組成物層１４上に形成された粘着剤層１５とこの粘着剤層１５の表面に積層された離型紙１６から構成された全体の厚みが総厚６３０μｍのシートを得た。なお、使用した上記帆布であるポリエステル樹脂繊維織布は、平均厚みが２９０μｍ、質量が１６０ｇ／ｍ2であった。また、このポリエステル樹脂繊維織布は、たて糸の太さが２９．５デシテックス、糸密度が６６本／インチ（２６本／ｃｍ）であり、よこ糸の太さが２９．５デシテックス、糸密度が６０本／インチ（２３．６本／ｃｍ）であった。【００５１】
このシートをインクジェットプリンタ（ローランドディージー株式会社の機種名「ローランドプロ３」）にて１文字３０×３０ｍｍサイズの任意の１０文字を印刷して本発明の表示シートを得た。この表示シートを実施例３とした。【００５２】
＜実施例４＞
インクジェット印刷法の代わりに、シルクスクリーン印刷法により印刷したこと以外は、実施例１と同様に、本発明の表示シートを得た。シルクスクリーン印刷は、刷版として、ポリエステル１５０メッシュのスクリーンを用意した。また、印刷用インキとして、黒色のインキ（十条ケミカル株式会社製  ＥＸＧ３５９０）にビニール標準溶剤（十条ケミカル株式会社製）を１００：２０の割合で混合して希釈したものを用意した。これらを用いて、手刷りにて１文字３０×３０ｍｍサイズの任意の１０文字を印刷し、この表示シートを実施例４とした。【００５３】
＜比較例１＞
綾織りである帆布とは異なるポリエステル樹脂繊維織布の基材１１に表面側及び裏面側合成樹脂組成物層１２，１４が形成された幅１００ｍｍ、厚み１１２０μｍのシートを用意した。このシートの表面性状をＪＩＳ−Ｂ−０６０１（２００１）に準拠して測定したところ、Ｒａが１２０．６μｍ、ＲＳｍが２０２５μｍであった。【００５４】
このシートに、厚さ２００μｍのクレープ紙からなる伸縮性離型紙１６を用い、転写方式によって厚さ８０μｍの粘着層を形成した。これにより、基材１１とこの基材１１の表裏面に形成された表側及び裏面側合成樹脂組成物１２，１４と裏面側合成樹脂組成物層１４上に形成された粘着剤層１５とこの粘着剤層１５の表面に積層された離型紙１６から構成された全体の厚みが総厚１４００μｍのシートを得た。なお、使用した上記綾織りのポリエステル樹脂繊維織布は、平均厚みが６３０μｍ、質量が３５０ｇ／ｍ2であった。また、このポリエステル樹脂繊維織布は、たて糸の太さが８３デシテックス、糸密度が２０本／インチ（７．９本／ｃｍ）であり、よこ糸の太さが８３デシテックス、糸密度が１６本／インチ（６．３本／ｃｍ）であった。【００５５】
このシートを実施例１と同様にインクジェットプリンタ（ローランドディージー株式会社の機種名「ローランドプロ３」）にて１文字３０×３０ｍｍサイズの任意の１０文字を印刷して表示シートを得た。この表示シートを比較例１とした。【００５６】
＜比較例２＞
市販の一般壁紙を用意した。この壁紙の表面性状をＪＩＳ−Ｂ−０６０１（２００１）に準拠して測定したところ、Ｒａが６１．１μｍ、ＲＳｍが２８５７μｍであった。【００５７】
この壁紙に、厚さ２００μｍのクレープ紙からなる伸縮性離型紙１６を用い、転写方式によって厚さ８０μｍの粘着層を形成した。これにより、基材１１とこの基材１１の表裏面に形成された表側及び裏面側合成樹脂組成物１２，１４と裏面側合成樹脂組成物層１４上に形成された粘着剤層１５とこの粘着剤層１５の表面に積層された離型紙１６から構成された全体の厚みが総厚６３０μｍのシートを得た。【００５８】
このシートをインクジェットプリンタ（ローランドディージー株式会社の機種名「ローランドプロ３」）にて１文字３０×３０ｍｍサイズの任意の１０文字を印刷して本発明の表示シートを得た。この表示シートを比較例２とした。【００５９】
＜評価試験及び評価１＞
実施例１〜４及び比較例１，２にける表示シートを、＃４００の紙ヤスリで２００回平行に往復し表面を削った後の視認性の目視評価をもって行った。表示・装飾の視認性は、大まかに３０×３０ｍｍサイズの任意の一文字が読み取れれば「良好」とし、削れが激しく文字の読み取り困難又は読み取れても形状の崩れが激しいならば「不可」と評価した。この結果を表面形状値とともに表１に示すとともに、紙ヤスリで表面を削る処理前と処理後の写真図を図３，４に示す。【００６０】
【表１】
2009084438.tif 000003
【００６１】
表１及び図３，４から明らかなように、実施例１〜４の表示シートでは、上記試験方法において「良好」の評価が得られた。それに対して、比較例１及び２の表示シートは、上記試験方法において「不可」の評価であった。これは、合成樹脂組成物層上に形成されたインク層は、その合成樹脂成形物層の表面を適度な凸部と凹部からなる凹凸面に形成することにより保護できることを意味し、その適度な凸部と凹部からなる凹凸面に形成された合成樹脂成形物層の表面は、ＪＩＳ−Ｂ−０６０１規格（２００１）のカットオフ値λｃが８ｍｍにおける粗さ曲線の算術平均高さＲａであれば１０〜５０μｍの範囲内であり、かつ粗さ曲線要素の平均長さＲＳｍであれば５００〜２０００μｍの範囲内であることが判る。【００６２】
＜評価試験及び評価２＞
実施例１及び比較例１で得られた表示シートについて、引張破断強度及び耐久性を評価した。その結果を以下の表２に示す。【００６３】
(1)  引張破断強度：実施例１及び比較例１で得られた表示シートについて、「ＪＩＳ  Ｌ−１０９６  Ａ法、ストリップ法」による引張破断強度を測定した。【００６４】
(2)  耐久性：実施例１及び比較例１で得られた表示シートを、アスファルト舗装道路の表面に貼付して、２ヶ月間の実歩行に晒した後、この表示シートを路面より手作業にて剥離した。表２中、記号「Ａ」は、シートは全く材破を起こすことなく全面を剥離することができたことを示し、記号「Ｂ」は、途中でシートが材破を起こして路面に未剥離部分を残し、剥離作業が難航する不具合があったことを示す。【００６５】
【表２】
2009084438.tif 000004
【００６６】
表２から明らかなように、実施例１と比較例１を比較すると、本発明の表示シートである実施例１では、１０００Ｎ／３ｃｍ以上の高い引張破断強度が得られることが確認された。また、実施例１では、長期間使用した後の耐久性においても高い評価を示し、剥離の際に材破を起こすことなく、路面に未剥離部分を残さずに全面を剥離することができた。このことから、作業性の面でも優れることが確認された。【００６７】
＜実施例５＞
フッ素樹脂６質量％、アクリル樹脂１０質量％、溶剤８４質量％の割合で調製した溶剤系フッ素樹脂溶液を用意し、これを実施例１で得られた表示シートのインク層上に、バーコーターにて、塗布量が２０ｇ／ｍ2となるように塗布した後、温度１００℃で３分間乾燥し、防汚コーティング層を形成した。【００６８】
＜実施例６＞
溶剤系フッ素樹脂溶液の代わりに、濃度９質量％の酸化チタン水溶液を用い、この酸化チタン水溶液の塗布量を１５ｇ／ｍ2としたこと以外は、実施例４と同様に、防汚コーティング層を形成した。【００６９】
＜実施例７＞
溶剤系フッ素樹脂溶液の代わりに、濃度５０質量％のＥＶＡエマルジョン（中央理化工業株式会社製）を用い、このエマルジョンの塗布量を３０ｇ／ｍ2としたこと以外は、実施例４と同様に、防汚コーティング層を形成した。【００７０】
＜評価試験及び評価３＞
防汚コーティング層を形成した実施例５〜７の表示シートについて、以下の付着防止性及びクリーニング性を評価した。その結果を以下の表３に示す。【００７１】
(1)  付着防止性：表示シートを屋内コンクリート床に貼り合わせて、１週間の実歩行に晒した使用後の表示シートについて、その表面の汚染度（％）を測定した。なお、汚染度（％）は、使用前の表示シートと使用後の表示シートの表面について、色彩色差計（ミノルタ株式会社製）により白色度（ＣＩＥＬａｂ表示方式によるＬａｂ表記方法のＬ値）を測定し、次の式（１）から算出した値である。【００７２】
汚染度＝｛（使用前のＬ値−使用後のＬ値）／使用前のＬ値｝×１００    （１）【００７３】
(2)  クリーニング性：使用後の表示シートの表面を、水拭き及び空拭きを行い、汚れの落とし易さを目視により評価した。表３中、記号「Ａ」は、汚れが簡単に落とせたことを示し、記号「Ｂ」は、汚れをある程度落とせたが、完全には落ちなかったことを示し、記号「Ｃ」は、汚れが全く落ちなかったことを示す。【００７４】
【表３】
2009084438.tif 000005
【００７５】
表３から明らかなように、防汚コーティング層を形成した実施例５〜７では、形成しない場合に比べて汚染度が低くなり、付着防止性が更に向上することが確認された。また、防汚コーティング層を形成した実施例５〜７では、クリーニング性においても、防汚コーティング層を形成しない場合に比べ、高い評価が得られることが確認された。
【産業上の利用可能性】
【００７６】
屋外や屋内の歩行者が往来する場所における簡易的な広告又は誘導サインとして、アスファルト舗道、コンクリートあるいはモルタル舗装された床面等に貼付可能な表示シートとして利用できる。
【図１】
2009084438.tif 000006
【図２】
2009084438.tif 000007
【図３】
2009084438.tif 000008
【図４】
2009084438.tif 000009
【国際調査報告】
2009084438.tif 000010
2009084438.tif 000011
2009084438.tif 000012
2009084438.tif 000013